(57)【要約】      （修正有）【課題】窒化処理によって形成される表面処理層が欠落を起こしにくく、焼き付きが生じず、しかも長期間にわたって劣化しない動圧軸受装置およびこの装置を備えたモータ、並びにこのモータを用いたディスク装置を提供する。【解決手段】相対回転する軸部材１０２とスリーブ部材１０３ｂとを備えた動圧軸受装置において、軸部材１０２は、オーステナイト系ステンレスにより形成され、外周面に窒化処理により形成された表面処理層を有し、該表面処理層は鉄炭化物を主成分とし、クロム窒化物を含んでいる。【選択図】図１
2008275125.tif 000002
【特許請求の範囲】
【請求項１】
相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、
少なくとも前記軸部材は、オーステナイト系ステンレスにより形成され、外周面には窒化処理により形成された表面処理層を有し、該表面処理層表面は、鉄炭化物を主成分とし、クロム窒化物、及び鉄窒化物を含むことを特徴とする動圧軸受装置。
【請求項２】
相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、
少なくとも前記軸部材は、オーステナイト系ステンレスにより形成され、外周面には窒化処理により形成された表面処理層を有し、グロー放電発光分光分析による該表面処理層の窒素濃度は、２０ｗｔ％以下であることを特徴とする動圧軸受装置。
【請求項３】
相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、
少なくとも前記軸部材は、オーステナイト系ステンレスにより形成され、外周面には窒化処理により形成された表面処理層を有し、該表面処理層の表面からの深さが２０μｍ付近のビッカーズ硬度は、７００乃至１０００Ｈｖであることを特徴とする動圧軸受装置。
【請求項４】
相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、
少なくとも前記軸部材は、オーステナイト系ステンレスにより形成され、外周面には窒化処理により形成された表面処理層を有し、該表面処理層の最外周面に窒化表層を有し、その内面には浸炭層を有することを特徴とする動圧軸受装置。
【請求項５】
前記浸炭層は、前記窒化表層よりも厚く形成されていることを特徴とする請求項４に記載の動圧軸受装置。
【請求項６】
前記浸炭層の最外周の前記窒化表層との境界部分のビッカーズ硬度は、７００乃至１０００Ｈｖであることを特徴とする請求項４乃至５のいずれかに記載の動圧軸受装置。
【請求項７】
前記表面処理層は、ガス軟窒化法で形成されたことを特徴とする請求項１乃至６のいずれかに記載の動圧軸受装置。
【請求項８】
請求項１乃至７のいずれかに記載の前記動圧軸受装置と、
前記軸部材及び前記スリーブ部材の一方に固定されたコイルを有するステータと、
前記軸部材及び前記スリーブ部材の他方に固定され、前記コイルに対向するマグネットを有する回転部材と、
を備えたモータ。
【請求項９】
情報を記録できる円板状記録媒体が装着されるディスク装置において、
ハウジングと、
当該ハウジング内部に固定され前記記録媒体を回転させるモータと、
前記記録媒体の所要の位置に情報を書き込みまたは読み出すための情報アクセス手段とを有するディスク装置であって、
前記モータは、請求項８に記載したモータであることを特徴とするディスク装置。
【発明の詳細な説明】
【技術分野】
【０００１】
本発明は動圧軸受装置及びこれを用いたモータ並びにこのモータを備えたディスク装置に関し、より詳細には動圧軸受装置の軸部材をステンレスで形成したものに関する。
【背景技術】
【０００２】
一般に、動圧軸受装置は、相対回転する軸部材とスリーブ部材とを備え、軸部材の外周面とスリーブ部材の内周面との少なくとも一方に動圧発生溝が形成されてなる。動圧軸受装置は、軸部材とスリーブ部材とが一旦高速で相対回転し始めると、動圧発生溝によって動圧力が生じ、回転側部材が高い剛性をもって高い芯振れ精度で回転するため、これを例えばハードディスクドライブ用モータの軸受装置として用いれば、高記録密度を得ることができる。
【０００３】
動圧軸受装置のうちのスリーブ部材としては、通常、加工容易性などの観点から銅合金が用いられている。一方、軸部材としては、上述した軸受部材を構成する銅合金との熱膨張性を一致させ、耐摩耗性を向上させるなどの理由から、ステンレス材、特にオーステナイト系のステンレス材が用いられることがある。
【０００４】
このような動圧軸受装置として、特許文献１に記載されているように、スリーブが銅合金で、軸がオーステナイト系ステンレス鋼からなり、軸の表面層に窒化処理を行って表面硬度を上げた動圧軸受が知られている。
【特許文献１】特開平１０−８９３４５号公報
【発明の開示】
【発明が解決しようとする課題】
【０００５】
しかし、窒化処理は、ステンレス鋼がもっている不動態被膜を窒化鉄や窒化クロム等の窒化物で置き換える処理であるため、窒化処理を行うとステンレス鋼の表面の硬度は向上するものの、表面に脆弱な層も多く存在する。ステンレス鋼在中の鉄及びクロムが窒化された鉄窒化物とクロム窒化物が混在する。モータの起動あるいは停止時等の低速回転状態では、必然的に発生する回転トルクの増大と動圧不足のため、軸部材とスリーブ部材とが接触し、鉄窒化物とクロム窒化物からなる窒化処理により形成された表面処理層の一部（特に鉄窒化物）が欠落しやすい。欠落した窒化層は軸受構成部内に入り込み、異物となって動圧面の摩耗を増大させ、また、軸部材とスリーブ部材の焼きつきが起こる原因となる。
【０００６】
本発明はこのような従来の問題に鑑みてなされたものであり、窒化処理によって形成される表面処理層が欠落を起こしにくく鉄錆の発生も防ぎ、また焼き付きが生じず、しかも長期間にわたって劣化しない動圧軸受装置およびこの装置を備えたモータ、並びにこのモータを用いたディスク装置を提供することをその目的とするものである。
【課題を解決するための手段】
【０００７】
請求項１に記載の発明は、相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、少なくとも前記軸部材は、オーステナイト系ステンレスにより形成され、外周面には窒化処理により形成された表面処理層を有し、該表面処理層表面は、鉄炭化物を主成分とし、クロム窒化物、及び鉄窒化物を含む。
【０００８】
請求項２に記載の発明は、相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、少なくとも前記軸部材は、オーステナイト系ステンレスにより形成され、外周面には窒化処理により形成された表面処理層を有し、グロー放電発光分光分析による該表面処理層の窒素濃度は、２０ｗｔ％以下である。
【０００９】
請求項３に記載の発明は、相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、少なくとも前記軸部材は、オーステナイト系ステンレスにより形成され、外周面には窒化処理により形成された表面処理層を有し、該表面処理層の表面からの深さが２０μｍ付近のビッカーズ硬度は、７００乃至１０００Ｈｖである。
【００１０】
請求項４に記載の発明は、相対回転する軸部材とスリーブ部材とを備え、前記軸部材の外周面と前記スリーブ部材の内周面との間に動圧軸受部を構成し、該動圧軸受部による動圧作用により前記軸部材と前記スリーブ部材とを相対回転させる動圧軸受装置において、少なくとも前記軸部材は、オーステナイト系ステンレスにより形成され、外周面には窒化処理により形成された表面処理層を有し、該表面処理層の最外周面に窒化表層を有し、その内面には浸炭層を有する。
【００１１】
請求項５に記載の発明は、請求項４に記載の動圧軸受装置であって、前記浸炭層は、前記窒化表層よりも厚く形成されている。
【００１２】
請求項６に記載の発明は、請求項４乃至５のいずれかに記載の動圧軸受装置であって、前記浸炭層の最外周の前記窒化表層との境界部分のビッカーズ硬度は、７００乃至１０００Ｈｖである。
【００１３】
請求項７に記載の発明は、請求項１乃至６のいずれかに記載の動圧軸受装置であって、前記表面処理層は、ガス軟窒化法で形成される。
【００１４】
請求項８に記載の発明は、請求項１乃至７のいずれかに記載の前記動圧軸受装置と、前記軸部材及び前記スリーブ部材の一方に固定されたコイルを有するステータと、前記軸部材及び前記スリーブ部材の他方に固定され、前記コイルに対向するマグネットを有する回転部材と、を備えたモータ。
【００１５】
請求項９に記載の発明は、情報を記録できる円板状記録媒体が装着されるディスク装置において、ハウジングと、当該ハウジング内部に固定され前記記録媒体を回転させるモータと、前記記録媒体の所要の位置に情報を書き込みまたは読み出すための情報アクセス手段とを有するディスク装置であって、前記モータは、請求項８に記載したモータであることを特徴とするディスク装置。
【発明の効果】
【００１６】
本発明によれば、軸部材にオーステナイト系ステンレスを用い、窒化処理が施されている。そして、軸部材の窒化処理により形成された表面処理層は、鉄炭化物を主成分とし、鉄窒化物をほとんど含まず、クロム窒化物を含んでいる。故に、表面処理層の欠落の原因となる鉄窒化物の生成を抑制することにより、表面処理層が欠落を起こしにくい。
【００１７】
そのため、モータの起動あるいは停止時等の低速回転状態時に、軸部材とスリーブ部材とが接触しても、鉄炭化物を主成分とし、窒化物がクロムを主体として形成された窒化処理により形成された表面処理層を有する軸部材は窒化物の欠落を起こさない。
【００１８】
加えて、表面処理層が窒化物の欠落を起こさないため、長期に安定した動圧軸受装置を提供することができる。
【００１９】
また、本発明によれば、本発明のモータは上述の本発明の窒化処理により形成された表面処理層を有する動圧軸受装置を備える。そのため、長期にわたり安定して回転することができるモータを提供することができる。
【００２０】
また、本発明によれば、本発明のディスク装置は、上述の本発明のモータを備える。そのため、上述のモータを用いることで超寿命のディスク装置を実現することができる。
【発明を実施するための最良の形態】
【００２１】
＜スピンドルモータの構造＞
本発明の一実施形態としてのスピンドルモータ１００の概略構成を模式的に示す縦断面図を図１に示す。
【００２２】
このスピンドルモータ１００は、記録ディスク駆動用のスピンドルモータであり、ハードディスク等の記録ディスク装置の一部を構成している。このスピンドルモータ１００が用いられたハードディスク装置１１の模式図を図２に示す。
【００２３】
なお、図１に示すＯ−Ｏがスピンドルモータ１００の回転軸線である。また、本実施形態の説明では便宜上図１の上下方向を「軸線上下方向」とするが、スピンドルモータ１００の実際の取付状態における方向を限定するものではない。
【００２４】
図１に図示されるスピンドルモータ１００は、ブラケット１０１と、このブラケット１０１に設けられた中央開口内に一方の端部が外嵌固定されるシャフト１０２と、このシャフト１０２に対して相対的に回転自在なロータ１０３とを備える。ロータ１０３は、外周部に記録ディスク（図２においてディスク板１３として図示）が載置されるロータハブ１０３ａと、ロータハブ１０３ａの内周側に位置し、オイルが保持される微小間隙を介してシャフト１０２に軸支持されるスリーブ１０３ｂとを備えている。ロータハブ１０３ａの内周部には接着等の手段によってロータマグネット１０４が固着されており、このロータマグネット１０４と半径方向に対向してブラケット１０１にステータ１０５が装着されている。
【００２５】
スリーブ１０３ｂの略中央部には内周面がシャフト１０２の外周面との間にオイルが保持される微小間隙を形成するようスリーブ１０３ｂを軸線方向に貫通する貫通孔１０３ｃが形成され、シャフト１０２の上部及び下部には、半径方向外方に突出する環状の上部スラストプレート１０６及び下部スラストプレート１０７がそれぞれ取付けられている。
【００２６】
スリーブ１０３ｂの軸線方向両端部には、上部スラストプレート１０６及び下部スラストプレート１０７に対応して、これら上部及び下部スラストプレート１０６，１０７の外径よりも大径な上部スラスト面１０３ｄ及び下部スラスト面１０３ｅが形成されている。この上部スラスト面１０３ｄ及び下部スラスト面１０３ｅの外周部には、環状で且つ中空円筒状の上部ブッシュ部材１０８及び下部ブッシュ部材１０９が装着され、閉塞されている。
【００２７】
また、スリーブ１０３ｂの外周部には、半径方向外方側に突出する環状突部１０３ｆが形成されており、この環状突部１０３ｆの外周面とロータハブ１０３ａの内周面とが、例えば圧入等の手段によって締結されている。
【００２８】
上部スラスト面１０３ｄと、上部スラストプレート１０６の下面（軸線方向内側面）との間には、オイルが保持される微小間隙が形成されており、上部スラスト軸受部１Ｓ１が構成されている。
【００２９】
また、下部スラスト面１０３ｅと、下部スラストプレート１０７の上面（軸線方向内側面）との間には、オイルが保持される微小間隙が形成されており、下部スラスト軸受部１Ｓ２が構成され、更に、貫通孔１０３ｃの内周面とシャフト１０２の外周面との間には、上部ラジアル軸受部１Ｒ１及び下部ラジアル軸受部１Ｒ２が構成されている。
【００３０】
＜ハードディスク装置の構成、動作、及び特徴＞
図２に、一般的なスピンドルモータ１００を備えたハードディスク装置１１の模式図を示す。
【００３１】
ハードディスク装置１１は、各部がハウジング１２に内包されており、主に、スピンドルモータ１００、記録ディスク１３、ヘッド移動機構１４を備える。ハウジング１２の内部は、塵埃が極度に少ない良好な環境を形成している。スピンドルモータ１００のブラケット１０１は、ハウジング１２の内面に当接固定されており、スピンドルモータ１００とハウジング１２との導通が図られている。
【００３２】
記録ディスク１３は、磁気により情報を記録する円盤状の部材である。記録ディスク１３は、スピンドルモータ１００のロータ１０３の外周面に嵌合されている。
【００３３】
ヘッド移動機構１４は、記録ディスク１３に対して情報の読み書きを行う。ヘッド移動機構１４は、ヘッド１５、アーム１６、アクチュエータ部１７を有する。また、ヘッド移動機構１４は、ハウジング１２の内面に固定されているためハウジング１２との導通が確保されている。このため、ヘッド移動機構１４の各部とハウジング１２とが導通している。
ヘッド１５は、アーム１６の一端に設けられることにより記録ディスク１３の近傍に配され、記録ディスク１３の読み書きを行う。アーム１６は、ヘッド１５を支持する部材である。アクチュエータ部１７は、アーム１６の他端を支持してアーム１６の移動を行う。アクチュエータ部１７により、アーム１６が首振り移動を行い、ヘッド１５を記録ディスク１３の所要の位置に移動させることができる。
【００３４】
＜別のスピンドルモータの構造＞
また、本発明の他の実施形態としてのスピンドルモータ２００の概略構成を模式的に示す縦断面図を図３に示す。
【００３５】
図２に図示されるスピンドルモータ２００は、略円板状の上壁部２０１ａ（天板）と、この上壁部２０１ａの外周縁部から下方に垂下する円筒状周壁部２０１ｂとから構成されるロータハブ２０１と、このロータハブ２０１の上壁部２０１ａの中央部に一方の端部が外嵌固定されるシャフト２０２とから構成されるロータ２０３と、このシャフト２０２を回転自在に支持する中空円筒状のスリーブ２０４と、このスリーブ２０４の下部を閉塞するカバー部材２０５と、スリーブ２０４を保持する円筒部２０７が一体的に形成されたブラケット２０６と、を具備する。
【００３６】
ブラケット２０６の円筒部２０７の外周側には、ステータ２０８が配設され、ロータハブ２０１の円筒状周壁部２０１ｂの内周面には、このステータ２０８と半径方向に間隙を介して対向して、ロータマグネット２０９が固着される。
【００３７】
また、ロータハブ２０１の円筒状周壁部２０１ｂの外周面には、ハードディスク等の記録ディスク（図２において記録ディスク１３として図示）が載置されるフランジ状のディスク載置部２０１ｃが設けられており、シャフト２０２は、スリーブ２０４のカバー部材２０５側をピン部材２１０で止められており、ロータ２０３の抜けを防止している。
【００３８】
ロータハブ２０１の底面とスリーブ２０４の上端面との間にロータ２０３の浮上力を発生するためのスラスト軸受部２Ｓを構成し、またロータハブ２０１に一体的に設けられたシャフト２０２の外周面とスリーブ２０４の内周面との間に、外気に連通する空気介在部２１１を介してロータ２０３の調心や倒れの防止に作用するための上部ラジアル軸受部２Ｒ１及び下部ラジアル軸受部２Ｒ２を構成している。
【００３９】
ブラケット２０６のロータマグネット２０９と軸線方向に対向する位置には、ステンレス鋼等の強磁性材からなるリング状部材２１２が配置されており、ロータマグネット２０９とリング状部材２１２との間に作用する磁気吸引力によってロータ２０３の浮上を抑制する方向の支持力を得ている。これらスラスト軸受部２Ｓ及び上部ラジアル軸受部２Ｒ１で発生する動圧によるロータ２０３に対する浮上力とロータマグネット２０９とリング状部材２１２との間に作用する磁気吸引力とをバランスさせて、ロータ２０３にかかる軸線方向荷重を支持している。
【００４０】
上述のような種々のモータに用いられる動圧軸受においては、スリーブとシャフトとの熱膨張差をなくして、温度変化による隙間の変化を少なくする必要がある。このような条件を満たす材料として、スリーブの材料としてはりん青銅などの銅系材料が用いられ、シャフトの材料としてはＳＵＳ３０３系、ＳＵＳ３０４系などのオーステナイト系ステンレス鋼材が用いられている。ここで、軸に使用するオーステナイト形ステンレス鋼材は、焼入れ、焼戻しを行っても硬度を上げることはできないため、加工工程でのキズの発生やアブレシブ（ひっかき）摩耗を防止すべく、また軸の外表面を硬化するために窒化処理を施す必要がある。この窒化処理はいずれの方法を適用してもよく、例えば、ガス窒化、塩浴窒化、イオン窒化、プラズマ窒化等が挙げられる。
【００４１】
なお、本実施形態においては、窒化処理の一例として、ＮＶ窒化プロセス（エア・ウォータ株式会社製）を適用した。このＮＶ窒化プロセスは、まず、例えばＮＦ3などのフッ素系ガスを用いて、シャフトにフッ化処理を施した後、Ｎ2とＮＨ3等の混合ガス雰囲気中、加熱することで、ガス軟窒化処理を行った。
【００４２】
このようにして得られる窒化処理を施したシャフトの表面は、凝着を防止するための切削加工及び研磨加工を施しても良い。
【００４３】
次に、本実施形態におけるシャフトの実施例について、比較例と併せて説明する。
【００４４】
結晶粒度が７のオーステナイト系ステンレスＳＵＳ３０４Ｓｅ棒材（クロム１８％，ニッケル８％）の試験品（研磨仕上品）を準備し、それぞれＮＶ窒化プロセスを行った。
【００４５】
実施例のシャフトの表面部分の金属顕微鏡による断面観察写真を図４に示す。上記の窒化条件で窒化処理を行なった後切断し、その切断面を鏡面研磨及びエッジング処理したものである。図４において、シャフトの基材（図示下方の白層）から外層（図示の上方）にかけて、基材とは異なる表面処理層即ち浸炭層及び窒化層が形成されている。より詳細には、基材内部から表面にかけて、炭素原子が拡散し白く緻密な浸炭層が形成され、その上の最表面に鉄炭化物を主体とし、クロム窒化物を含む窒化層（図示上方の黒層）が確認された。また、窒化層の厚みが約２０μｍで、浸炭層の厚みが約２５μｍであった。
【００４６】
その実施例及び比較例のＸ線回折測定結果を図５に示す。本測定は、Ｘ線入射角は５°で測定し、銅の特性Ｘ線を用いた。実施例と比較例のＸ線回折の結果から、実施例の窒化処理により形成された表面処理層は鉄酸化物（Ｆｅ３Ｃ）を主に検出し、少量のクロム窒化物（ＣｒＮ）及び微量の鉄窒化物（Ｆｅ３Ｎ）を検出した。また、比較例の窒化処理により形成された表面処理層は、鉄窒化物（Ｆｅ３Ｎ及びＦｅ４Ｎ）を主体とした窒化層を有することが確認される。
【００４７】
次に、実施例及び比較例のグロー放電発光分光分析（以下、ＧＤ−ＯＥＳ）を行った。ＧＤ−ＯＥＳとはＡｒグロー放電領域内で導電性、非導電性皮膜を高周波スパッタリングし、そのスパッタされる原子のＡｒプラズマ内における発光線を連続的に分光することにより、層の深さ方向の元素分布を測定する手法である。ＧＤ−ＯＥＳを行った結果を図６乃至図９に示す。
【００４８】
＜測定条件＞
分析器    マーカス型高周波グロー放電発光分光分析器
（株式会社堀場製作所：JY-5000RF）
分析条件  Ａｒ圧力：600Pa    高周波出力：35W    スパッタ径：φ4
測定元素  Ｃ、Ｎ、Ｏ、Ｓｉ、Ｓ、Ｃｒ、Ｆｅ、Ｎｉ、Ｃｕ、Ｍｎ
【００４９】
図６は、実施例のＧＤ−ＯＥＳ測定結果の全体結果であり、図７はその拡大結果である。また、図８は、比較例のＧＤ−ＯＥＳ測定結果の全体結果であり、図９はその拡大結果である。この結果より、窒化処理により形成された表面処理層表面の窒素濃度に差異が確認できる。より詳しくは、実施例の窒素濃度は、比較例の窒素濃度に比べて、２／３程度に抑えられており、実施例の窒化処理により形成された表面処理層の窒素濃度は、２０ｗｔ％以下である。また、表面処理層表面から３０μｍまでの炭素濃度も、実施例の方が比較例に比べてやや高くなっていることがわかる。
【００５０】
次に、実施例と比較例の断面硬度分布を表１及び図１０に示す。この結果、表面処理層の表面からの深さに対するビッカーズ硬度の変化に違いが見られる。これは、窒化処理により形成された表面処理層の化合物形成の違い及び層形成状態の違いに起因するものである。実施例の方が、表面からの深さに対して、ビッカーズ硬度の低下がやや早くなっているが、断面硬度分布曲線としては、緩やかに傾斜している。特に、窒化層表面からの深さが２０μｍ付近の硬度は７００Ｈｖ以上、１０００Ｈｖ以下であることが好ましい。これは、シャフトの表面の窒化層から浸炭層を介して基材へと硬度が緩やかに低下していること示す。本発明は、浸炭層が形成されているため、窒化層から基材への硬度変化が緩やかとなっており、また、浸炭層最外周面であるシャフト表面からの深さが２０μｍ付近の硬度は７００Ｈｖ以上、１０００Ｈｖ以下である。
【００５１】
【表１】
2008275125.tif 000003
【００５２】
次に、実施例及び比較例の耐欠性及び耐食性の評価を行った。
【００５３】
図１１には、実施例及び比較例の窒化処理を施したシャフトの欠け発生度合い（耐欠性）を測定する回転衝撃試験を行なった結果を示す。
【００５４】
実施例及び比較例は、ＳＵＳ３０４Ｓｅに窒化処理を行なったシャフト１０２である。実施例のシャフト１０２の表面の窒化処理により形成された表面処理層部分は、鉄炭化物を主成分とし、少量のクロム窒化物及び微量の鉄窒化物からなり、比較例のシャフト１０２の表面部分は、主に鉄窒化物により形成された窒化処理により形成された表面処理層で形成されている。それらのシャフト５０個をそれぞれ回転機に入れ、回転数（１．８，５，１０，２０，３０，４０ｒｐｍ）を変化させてシャフトに回転衝撃振動を加え、それぞれ１０分間回転させた後に、その回転数での欠け発生箇所数を数えた。
【００５５】
図１１に示す結果より、実施例はほぼ欠けが発生しない即ち、回転衝撃に耐えることが可能なシャフトであることが確認された。また、比較例は回転数が上がることに比例して、欠け発生箇所が大幅に増加する。比較例は、鉄窒化物に起因される窒化物か欠落が容易に起こり、もろくなると推察される。このことから、窒化処理により形成される鉄炭化物を主成分とし、少量のクロム窒化物及び微量の鉄窒化物からなるシャフト表面は欠け発生確率が低いことが確認された。
【００５６】
また、表２には、実施例及び比較例の窒化処理を施したシャフトの耐食性を検討するため、電気化学測定を行なった結果を示す。
【００５７】
＜電気化学測定条件＞
測定器  ＨＳＶ−１００（北斗電工株式会社）
サンプル形状  ＳＵＳ３０４Ｓｅに窒化処理を行なったシャフト１０２（φ4シャフト）の研磨面
溶液  ３．５％ＮａＣｌ水溶液
【００５８】
【表２】
2008275125.tif 000004
【００５９】
その結果、実施例の窒化処理を行ったシャフトは、比較例のシャフトには耐食性は劣るものの、十分な耐食性を有することが示された。
【００６０】
このことよりシャフトに、欠けが発生しにくい窒化処理により形成された表面処理層を有するオーステナイト系ステンレス鋼材を用いることにより、高い剛性をもって高い芯振れ精度で回転することができ、流体動圧軸受装置内に欠けたステンレス鋼材が混入し、ロックを起こすまたは焼きつきを起こすことはない。そのため、長期にわたり安定して回転することができるスピンドルモータを提供することができる。また、上述のスピンドルモータを用いることで長寿命のディスク装置を実現することができる。
【００６１】
ここで、本実施形態において、スピンドルモータの一実施例として流体動圧軸受について説明したが、これに限らず、一般に用いられる摺動部材適用することが可能である。また、本実施形態においても、シャフトにオーステナイト系ステンレス鋼材を用い、窒化処理を行なったが、その他ロータハブやスリーブ、ブラケットにオーステナイト系ステンレス鋼材により形成し、窒化処理を施してもよい。
【図面の簡単な説明】
【００６２】
【図１】本発明の一実施形態としてのスピンドルモータ１００の概略構成を模式的に示す縦断面図である。
【図２】スピンドルモータ１００を備えたハードディスク装置１１の模式図である。
【図３】本発明の他の実施形態としてのスピンドルモータ２００の概略構成を模式的に示す縦断面図である。
【図４】実施例のシャフトの表面部分の金属顕微鏡による断面観察写真である。
【図５】実施例及び比較例の表面処理層のＸ線回折結果を示す図である。
【図６】実施例のグロー放電発光分光分析の全体結果を示す図である。
【図７】実施例のグロー放電発光分光分析の部分拡大結果を示す図である。
【図８】比較例のグロー放電発光分光分析の全体結果を示す図である。
【図９】比較例のグロー放電発光分光分析の部分拡大結果を示す図である。
【図１０】実施例及び比較例の断面硬度分布を示す図である。
【図１１】実施例及び比較例の窒化処理を施したシャフトの欠けにくさを測定する回転衝撃試験を行なった結果を示す図である。
【符号の説明】
【００６３】
１００，２００  スピンドルモータ
１０１，２０６  ブラケット
１０２，２０２  シャフト
１０３，２０３  ロータ
１０３ｂ，２０４  スリーブ
【図１】
2008275125.tif 000005
【図２】
2008275125.tif 000006
【図３】
2008275125.tif 000007
【図５】
2008275125.tif 000008
【図６】
2008275125.tif 000009
【図７】
2008275125.tif 000010
【図８】
2008275125.tif 000011
【図９】
2008275125.tif 000012
【図１０】
2008275125.tif 000013
【図１１】
2008275125.tif 000014
【図４】
2008275125.tif 000015